"下記成分A及び成分Bを含有する組成物を細孔径が1Å以上4Å以下であるゼオライトに接触させて、当該組成物から成分Bを除去する方法。A重合性炭素-炭素二重結合を有する化合物を含有し、分子量が20以上100以下である有機化合物。B下記式1で表される化合物。式1中、Rは炭素原子数1~6のヒドロカルビル基又は炭素原子数1~6のヒドロカルビルオキシ基を表し、mは1又は2を表し、nは0~3の整数を表す。細孔径が1Å以上4Å以下であるゼオライトがモレキュラーシーブ3A、モレキュラーシーブ4A、又はモレキュラーシーブ3Aとモレキュラーシーブ4Aの混合物である請求項1に記載の方法。成分Bが4-tert-ブチルカテコール、メトキシヒドロキノン、又は4-tert-ブチルカテコールとメトキシヒドロキノンの混合物である請求項1又は2に記載の方法。成分Aがブタジエンである請求項1~3のいずれかに記載の方法。請求項1~4のいずれかに記載の方法で成分A及び成分Bを含有する組成物から成分Bを除去し、次に、成分Aを含む単量体成分を重合する重合体の製造方法。しかしながら、上記の方法で使用されているアルミナは再生使用できないために、アルミナの吸着能力が低下する度に新たなアルミナを使用する必要がある。そのため、例えば、アルミナを充填塔内に充填して使用した場合には、充填塔を開放して、塔内のアルミナを取り出して廃棄し、新たなアルミナを充填する必要があり、十分満足のいくものではなかった。かかる状況のものと、本発明が解決しようとする課題は、再生可能な吸着剤を用いて、重合性炭素-炭素二重結合を有する化合物から重合抑制剤を除去する方法を提供することにある。本発明は、下記成分A及び成分Bを含有する組成物を細孔径が1Å以上4Å以下であるゼオライトに接触させて、当該組成物から成分Bを除去する方法に係るものである。A重合性炭素-炭素二重結合を有する化合物を含有し、分子量が20以上100以下である有機化合物。B下記式1で表される化合物。式1中、Rは炭素原子数1~6のヒドロカルビル基又は炭素原子数1~6のヒドロカルビルオキシ基を表し、mは1又は2を表し、nは0~3の整数を表す。本発明によれば、再生可能な吸着剤を用いて、重合性炭素-炭素二重結合を有する化合物から重合抑制剤を除去する方法を提供することができる。本明細書では、ヒドロカルビル基は炭化水素から一つの水素原子を除いた構造を有する1価の基を表し、ヒドロカルビルオキシ基とはヒドロキシ基の水素原子をヒドロカルビル基で置き換えた構造を有する1価の基である。本発明において使用するゼオライトは、細孔径が1Å以上4Å以下である。細孔径が4Åより大きい場合、ゼオライトと成分A及び成分Bを含有する組成物を接触させた際に、当該組成物の温度が高くなってしまい、成分Aが重合する可能性がある。細孔径が1Åより小さい場合、成分Bの吸着量が低下することがある。ゼオライトは市販のものを用いることができる。また、2種類以上のゼオライトを併用してもよい。好ましくは、ゼオライトとしてはモレキュラーシーブ3A、モレキュラーシーブ4A、又はモレキュラーシーブ3Aとモレキュラーシーブ4Aの混合物を用いる。本発明においては、ゼオライトを使用する前に、真空乾燥などの処理を行ってもよい。本発明における重合性炭素-炭素二重結合とは、熱などにより付加重合を起こしうる炭素-炭素二重結合である。本発明における重合性炭素-炭素二重結合を有する有機化合物成分Aの分子量は、20以上100以下であり、好ましくは40以上90以下である。該有機化合物の分子量が小さすぎると、細孔径が1Å以上4Å以下であるゼオライトと接触させると温度が上昇する場合があり、局所的な重合反応を引き起こしてしまうことがある。重合性炭素-炭素二重結合を有する分子量が20以上100以下の有機化合物成分Aとしては、エチレン、プロピレン、1-ブテン、2-ブテン、イソブテン、1-ペンテン、1-ヘキセン、ブタジエン、イソプレン、1,3-ペンタジエン、2,4-ヘキサジエン、シクロペンテン、シクロヘキセン、シクロペンタジエン、塩化ビニル、クロロプレン、酢酸ビニル、アクリル酸、メタクリル酸、アクリル酸メチル、ノルボルネン、アクリロニトリルなどをあげることができる。好ましくはブタジエン、イソプレンである。成分Bは下記式1で表される化合物である。式1中、Rは炭素原子数1~6のヒドロカルビル基又は炭素原子数1~6のヒドロカルビルオキシ基を表し、mは1又は2を表し、nは0~3の整数を表す。式1中、ヒドロカルビル基としては、メチル基、エチル基、プロピル基、イソプロプロピル基、n-ブチル基、イソブチル基、sec-ブチル基、tert-ブチル基などのアルキル基;シクロペンチル基、シクロヘキシル基などのシクロアルキル基;フェニル基などのアリール基をあげることができる。ヒドロカルビルオキシ基としては、メトキシ基、エトキシ基、プロポキシ基、n-ブトキシ基などをあげることができる。式1中、mは1又は2を表し、好ましくは2である。nは0~3の整数を表し、好ましくは1~3の整数である。式1中、Rは炭素原子数1~6のヒドロカルビル基、又は炭素原子数1~6のヒドロカルビルオキシ基を表す。nが2以上の場合、複数のRは同じであっても、それぞれ異なっていてもよい。式1で表される化合物のうち、mが1であるものとして、フェノール、4-メトキシフェノール、2,6-ジ-tert-ブチルクレゾール、2,6-ジ-tert-ブチル-4-エチルフェノール、2,6-ジ-tert-ブチル-4-メトキシフェノール、2,6-ジシクロペンチル-4-メチルフェノールをあげることができる。mが2であるものとして、カテコール、ヒドロキノン、4-tert-ブチルカテコール、2-メトキシヒドロキノン、2-tert-ブチルヒドロキノン、2,5-ジ-tert-ブチルヒドロキノンをあげることができる。これらは1種類以上用いられる。好ましくは、式1で表される化合物は、4-tert-ブチルカテコール、2-メトキシヒドロキノン、又は4-tert-ブチルカテコールと2-メトキシヒドロキノンの混合物であり、より好ましくは4-tert-ブチルカテコールである。本発明の成分A及び成分Bを含有する組成物は、成分A及び成分B以外の成分を含んでいてもよい。成分A及び成分B以外の成分の分子量は好ましくは20以上100以下である。当該成分としては、例えば、n-ブタン、n-ペンタン、n-ヘキサン、n-ヘプタン、シクロペンタン、シクロヘキサン、ベンゼン、トルエンなどの、重合性炭素-炭素二重結合を有しない有機溶媒成分をあげることができる。成分A及び成分Bを含有する組成物における成分Bの含有量は、好ましくは1ppm~20ppmであり、より好ましくは1ppm~10ppmである。成分A及び成分Bを含有する組成物における成分Aの含有量は、好ましくは50重量以上であり、より好ましくは80重量以上である。本発明において、成分A及び成分Bを含有する組成物を細孔径が1Å以上4Å以下であるゼオライトに接触させることにより、成分Bをゼオライトに吸着させ、成分Bを除去する。前記組成物は液体状態でゼオライトと接触させることが好ましい。前記組成物とゼオライトとを接触させる方法としては、吸着カラム、吸着塔などの公知の方法を用いることができる。前記組成物とゼオライトとを接触させる温度は、好ましくは-10°C以上60°C以下、より好ましくは0°C以上で40°C以下である。前記組成物とゼオライトとを接触させる圧力は、好ましくは0MPa-Gから0.45MPa-Gである。前記組成物とゼオライトとを接触させる時間は、好ましくは10秒~2時間である。成分Bが吸着したゼオライトを再生する方法としては、ゼオライトと水とを接触させ、成分Bを溶出させる、などの方法を用いることができる。本発明の方法によれば、再生可能な吸着剤を用いて、重合性炭素-炭素二重結合を有する化合物から重合抑制剤を除去することができる。また、重合性炭素-炭素二重結合を有する化合物と吸着剤とを接触させた際に温度上昇の程度が低い。本発明の方法で成分Aから重合抑制剤を除去し、その後、成分Aを含む単量体成分を重合させることにより、重合体を得ることができる。成分Aを含む単量体成分は、成分A以外のビニル化合物を含んでいてもよい。当該ビニル化合物としては、スチレン、α-メチルスチレン、p-メチルスチレン、ジビニルベンゼン、トリビニルベンゼン、ビニルナフタレン、ジビニルナフタレンをあげることができる。重合体を製造する方法としては、溶液重合、乳化重合、懸濁重合などの公知の方法を用いることができる。評価方法は次に述べるとおりである。1.吸着後残余濃度最初に、4-tert-ブチルカテコールを工業用ヘキサンに溶解させ、濃度を100mg/Lとした溶液を調整した。25°Cの当該溶液1L中を攪拌容器に投入し、攪拌しながら、次に25°Cの吸着剤を100g投入し、60分間攪拌混合した後、溶液中の4-tert-ブチルカテコール濃度をガスクロマトグラフィーにより測定した。この数値が小さいほど、吸着性能に優れる。2.発熱量指数25°Cの工業用ヘキサン1L中に25°Cの吸着剤を100g投入して、攪拌を行いながら工業用ヘキサンの温度変化を180分間測定した。吸着剤を工業用ヘキサン中に投入してからの経過時間をt分、工業用ヘキサンの温度をT°Cとし、T-25を縦軸に、tを横軸にとってプロットした曲線を作成し、当該曲線とt軸、直線t=180で囲まれた領域の面積を算出し、溶液の温度変化を発熱量指数とした。この数値が小さいほど、吸着剤と工業用ヘキサンとを接触させた際の温度上昇が小さい。試験例1吸着剤としてゼオライトモレキュラーシーブ3A、ユニオン昭和社製を使用して上記の方法で評価を行った。結果を表1に示す。試験例2吸着剤としてゼオライトモレキュラーシーブ13X、ユニオン昭和社製を使用して上記の方法で評価を行った。結果を表1に示す。試験例3吸着剤としてアルミナST1000、ユニオン昭和社製を使用して上記の方法で評価を行った。結果を表1に示す。"